(57)【要約】【課題】バルコニーの梁部材に揺れ応力が加わっても、不燃板に重ねて形成された防水層の破損を防止することが可能な下地シート、およびこれを備えたバルコニー床構造を提供する。【解決手段】ポリエチレン樹脂層と、前記ポリエチレン樹脂層の一面側に順に重ねて形成された第１網状割繊維不織布シート層およびガラス不織布層と、前記ポリエチレン樹脂層の他面側に順に重ねて形成された第２網状割繊維不織布シート層およびポリエチレン樹脂発泡層と、を有し、前記ポリエチレン樹脂層を構成するポリエチレン樹脂の一部は、前記第１網状割繊維不織布シート層および前記第２網状割繊維不織布シート層をそれぞれ介して、前記ガラス不織布層および前記ポリエチレン樹脂発泡層までそれぞれ浸透してなることを特徴とする。【選択図】図２
2019142098.tif 000002
【特許請求の範囲】
【請求項１】
ポリエチレン樹脂層と、前記ポリエチレン樹脂層の一面側に順に重ねて形成された第１網状割繊維不織布シート層およびガラス不織布層と、前記ポリエチレン樹脂層の他面側に順に重ねて形成された第２網状割繊維不織布シート層およびポリエチレン樹脂発泡層と、を有し、
前記ポリエチレン樹脂層を構成するポリエチレン樹脂の一部は、前記第１網状割繊維不織布シート層および前記第２網状割繊維不織布シート層をそれぞれ介して、前記ガラス不織布層および前記ポリエチレン樹脂発泡層までそれぞれ浸透してなることを特徴とする下地シート。
【請求項２】
前記第１網状割繊維不織布シート層および前記第２網状割繊維不織布シート層は、目付量が４０ｇ／ｍ２以上、１５０ｇ／ｍ２以下の範囲であることを特徴とする請求項１記載の下地シート。
【請求項３】
前記下地シートの面方向に沿った引張強度は７００Ｎ／５０ｍｍ以上であることを特徴とする請求項１または２記載の下地シート。
【請求項４】
請求項１ないし３いずれか一項記載の下地シートを備えたバルコニー床構造であって、
バルコニーの梁部材の上に形成された支持板と、前記支持板に重ねて配された断熱材と、前記断熱材に重ねて配された不燃板と、前記下地シートと、前記下地シートに重ねて配された防水層と、を少なくとも備え、
前記下地シートは、前記ポリエチレン樹脂発泡層が前記不燃板に接合され、かつ前記ガラス不織布層が前記防水層に接合されていることを特徴とするバルコニー床構造。
【発明の詳細な説明】
【技術分野】
【０００１】
本発明は、建築物のバルコニーにおける下地シート、およびバルコニー床構造に関する。
【背景技術】
【０００２】
例えば、住宅等のバルコニーは、バルコニーの梁部材に架け渡される不燃板と、この不燃板に重ねて形成される防水層などから形成されている。この不燃板と防水層とは、例えば、樹脂フィルムなどを主体としたシート部材を介して接合されている（例えば、特許文献１を参照）。
【０００３】
従来、バルコニーを構成する不燃板と防水層との間に配されるシート部材としては、例えば、ポリエチレンなどの樹脂シートに不織布層や樹脂発泡シートなどを重ねた複合防水シートを用い、不燃板と防水層とを強固に接合していた。
【先行技術文献】
【特許文献】
【０００４】
【特許文献１】特許第２５５２２１６号公報
【発明の概要】
【発明が解決しようとする課題】
【０００５】
しかし、特許文献１に記載の防水シートは、引張強さなどの強度が低く、外部の応力によって破損しやすいという課題があった。また、このような防水シートをバルコニーの不燃板と防水層との間に配して、この防水シートを介して不燃板と防水層とを接合した場合、不燃板、即ちバルコニーの梁部材側で生じた応力が防水層に向かって緩和されることなく伝搬しやすい。このため、例えば、地震などでバルコニーの梁部材に揺れが加わると、この揺れによる応力が防水層に直接伝搬し、防水層に皺や亀裂を生じさせて防水性を低下させるという課題があった。
【０００６】
そこで、本発明は、高い強度を持ち、不燃性および防水性を低下させることなく、バルコニーの不燃板と防水層との間を接合可能なバルコニー向けの下地シート、およびこれを用いたバルコニー床構造を提供することを目的とする。
【課題を解決するための手段】
【０００７】
本発明の下地シートは、以下の構成を有する。
ポリエチレン樹脂層と、前記ポリエチレン樹脂層の一面側に順に重ねて形成された第１網状割繊維不織布シート層およびガラス不織布層と、前記ポリエチレン樹脂層の他面側に順に重ねて形成された第２網状割繊維不織布シート層およびポリエチレン樹脂発泡層と、を有し、前記ポリエチレン樹脂層を構成するポリエチレン樹脂の一部は、前記第１網状割繊維不織布シート層および前記第２網状割繊維不織布シート層をそれぞれ介して、前記ガラス不織布層および前記ポリエチレン樹脂発泡層までそれぞれ浸透してなることを特徴とする。
【０００８】
また、本発明は、前記第１網状割繊維不織布シート層および前記第２網状割繊維不織布シート層は、目付量が４０ｇ／ｍ２以上、１５０ｇ／ｍ２以下の範囲であることが好ましい。
【０００９】
また、本発明は、前記下地シートの面方向に沿った引張強度は７００Ｎ／５０ｍｍ以上であることが好ましい。
【００１０】
本発明のバルコニー床構造は、以下の構成を有する。
前記各項記載の下地シートを備えたバルコニー床構造であって、バルコニーの梁部材の上に形成された支持板と、前記支持板に重ねて配された断熱材と、前記断熱材に重ねて配された不燃板と、前記下地シートと、前記下地シートに重ねて配された防水層と、を少なくとも備え、前記下地シートは、前記ポリエチレン樹脂発泡層が前記不燃板に接合され、かつ前記ガラス不織布層が前記防水層に接合されていることを特徴とする。
【発明の効果】
【００１１】
本発明によれば、バルコニーの梁部材に揺れ応力が加わっても、不燃板に重ねて形成された防水層の破損を防止することが可能な下地シート、およびこれを備えたバルコニー床構造を実現できる。
【図面の簡単な説明】
【００１２】
【図１】本発明の一実施形態の下地シートを備えたバルコニー床構造を示す断面図である。
【図２】本発明の一実施形態の下地シートを示す断面図である。
【発明を実施するための形態】
【００１３】
以下、図面を参照して、本発明の一実施形態の下地シートを備えたバルコニー床構造について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１４】
図１は、下地シートを備えたバルコニー床構造を示す断面図である。また、図２は、本発明の一実施形態の下地シートの厚み方向に沿った断面を示す断面図である。
例えば、住宅などのバルコニー１を成すバルコニー床構造は、建物本体から外方に突出したバルコニー梁２の上に形成された支持板５と、この支持板５に重ねて配された断熱材８と、この断熱材８に重ねて配された不燃板３と、不燃板３に重ねて配された下地シート１０と、下地シート１０に重ねて配された防水層４と、を少なくとも備えている。
【００１５】
支持板５は、例えば合板からなり、上層の構成物を支持する。
断熱材８は、上面が建物本体から外方に向かって緩やかに傾斜するように形成されている。不燃板３は、断熱材８の上面の傾斜に倣って、上面３ａが建物本体から外方に向かって緩やかに傾斜するように形成され、雨水などを外部に排水する形状になっている。こうした不燃板３は、例えば、硬質木質セメント板などから形成されている。
【００１６】
防水層４は、バルコニー１の表面を成し、耐久性のある防水材料、例えば、本実施形態では繊維強化プラスチック（ＦＲＰ）が用いられる。ＦＲＰは、ガラス繊維や炭素繊維などの繊維をプラスチックの中に入れて強度を向上させた複合材料であり、防水用ガラス繊維マットにポリエステル樹脂を塗布するなどして形成される。
【００１７】
不燃板３の傾斜した上面３ａには、本発明の一実施形態の下地シート１０が配されている。図２に示すように、下地シート１０は、ポリエチレン樹脂層１１と、ポリエチレン樹脂層１１の一面１１ａ側に順に重ねて形成された第１網状割繊維不織布シート層１２およびガラス不織布層１３と、ポリエチレン樹脂層１１の他面側１１ｂに順に重ねて形成された第２網状割繊維不織布シート層１４およびポリエチレン樹脂発泡層１５と、を有している。
【００１８】
ポリエチレン樹脂層１１は、例えば、目付量が５０〜２５０ｇ／ｍ２、好ましくは８０〜２００ｇ／ｍ２、本実施形態では１５０ｇ／ｍ２のポリエチレン樹脂からなる。
【００１９】
第１網状割繊維不織布シート層１２および第２網状割繊維不織布シート層１４は、例えば、ポリエチレン繊維を互いに直角な２方向にそれぞれ配して交差させて積層した不織布である。こうした網状割繊維不織布シートは、引張強度に優れるとともに、ポリエチレン繊維を交差させたことにより隙間が生じ、この隙間に溶融樹脂など流動体を含浸させることができる。こうした第１網状割繊維不織布シート層１２および第２網状割繊維不織布シート層１４は、例えば、引張強度が２１０Ｎ／５０ｍｍ程度で、目付量が４０〜１５０ｇ／ｍ２、好ましくは４５〜８０ｇ／ｍ２、本実施形態では７２ｇ／ｍ２、のものが用いられる。
【００２０】
ガラス不織布層１３は、例えば、直径数ミクロン程度のガラス繊維を均一に分散させた不織布である。ガラス不織布層１３は、バルコニー１の防水層４を構成する繊維強化プラスチック（ＦＲＰ）との接着性の向上、およびポリエチレン樹脂層１１を構成するポリエチレン樹脂の浸透容易性を確保する。ガラス不織布層１３としては、例えば、目付量が３０〜１５０ｇ／ｍ２、好ましくは５０〜１２０ｇ／ｍ２、本実施形態では７０ｇ／ｍ２または８０ｇ／ｍ２ものが用いられる。
【００２１】
ポリエチレン樹脂発泡層１５は、例えば、ポリエチレン樹脂製の発泡シートからなる。本実施形態に用いるポリエチレン樹脂発泡シートとしては、例えば、ポリエチレン樹脂を１０〜４０倍程度、本実施形態では３０倍の体積になるまで発泡させシート状にしたものを用いている。ポリエチレン樹脂発泡層１５としては、例えば、厚みが１〜４ｍｍ程度、本実施形態では２ｍｍのものを用いる。
【００２２】
このような構成の下地シート１０は、製造時において、ポリエチレン樹脂層１１を構成する軟化したポリエチレン樹脂が、第１網状割繊維不織布シート層１２および第２網状割繊維不織布シート１４をそれぞれ介して、ガラス不織布層１３およびポリエチレン樹脂発泡層１５までそれぞれ浸透している。これによって、下地シート１０を構成する各層が剥離することなく一体に接合される。第１網状割繊維不織布シート層１２および第２網状割繊維不織布シート１４は、ポリエチレン繊維を互いに直角な２方向にそれぞれ配して交差させて積層した不織布であるため、網状となった繊維間に隙間があり、この隙間から軟化したポリエチレン樹脂が浸透することができる。
【００２３】
本発明の下地シート１０によれば、繊維直交積層不織布からなる第１網状割繊維不織布シート層１２および第２網状割繊維不織布シート層１４をそれぞれ介して、ガラス不織布層１３およびポリエチレン樹脂発泡層１５までそれぞれポリエチレン樹脂層１１を構成するポリエチレン樹脂を浸透させて接合している。これによって、引張強度に優れ、かつ層間剥離の懸念の無い、高強度の下地シート１０を実現できる。
【００２４】
また、本実施形態のバルコニー床構造では、下地シート１０は、ポリエチレン樹脂発泡層１５が接着層７を介して不燃板３に接合されている。また、ガラス不織布層１３は防水層４に接合されている。そして、例えば、ガラス不織布層１３と防水層４との接合力が、ポリエチレン樹脂発泡層１５と不燃板３との接合力よりも強くなるように接合されている。
【００２５】
以上のような構成の本発明の下地シート１０を備えたバルコニー床構造によれば、不燃板３と防水層４との間に下地シート１０を設けることによって、バルコニー梁２と防水層４とが膨張率に違いがある場合でも、これらバルコニー梁２と防水層４との膨張や収縮によるズレを吸収する。
【００２６】
即ち、下地シート１０は、伸縮が比較的容易なポリエチレン樹脂発泡層１５を備えているので、バルコニー梁２と防水層４との間で膨張率が異なっていても、ポリエチレン樹脂発泡層１５の伸縮によってバルコニー梁２と防水層４との間のズレが吸収される。これにより、防水層４に皺や割れなどが生じることを効果的に抑制することが可能になる。
【００２７】
以上、本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【実施例】
【００２８】
本発明の効果を検証した。検証にあたって、以下の構成の実施例および比較例の下地シートを作成した。
（実施例１）
ポリエチレン樹脂層としては、目付量１５０ｇ／ｍ２のポリエチレンからなる層とした。そして、このポリエチレン樹脂層の一面側に第１網状割繊維不織布シート層として目付量７２ｇ／ｍ２のポリエチレン繊維直交積層不織布と、ガラス不織布層として目付量７０ｇ／ｍ２のガラス繊維を用いた不織布とを順に積層した。また、ポリエチレン樹脂層の他面側に第２網状割繊維不織布シート層として目付量７２ｇ／ｍ２のポリエチレン繊維直交積層不織布と、ポリエチレン樹脂発泡層として３０倍の体積になるまで発泡させシート状にした発泡ポリエチレンとを順に積層した。そして、こうした層構成の積層体のポリエチレン樹脂層を軟化させ、軟化したポリエチレン樹脂が第１網状割繊維不織布シート層および第２網状割繊維不織布シート層をそれぞれ介して、ガラス不織布層およびポリエチレン樹脂発泡層までそれぞれ浸透するように、積層体全体を押圧して、本発明の実施例１の下地シートを得た。
【００２９】
（実施例２）
ポリエチレン樹脂層としては、目付量１５０ｇ／ｍ２のポリエチレンからなる層とした。そして、このポリエチレン樹脂層の一面側に第１網状割繊維不織布シート層として目付量７２ｇ／ｍ２のポリエチレン繊維直交積層不織布と、ガラス不織布層として目付量８０ｇ／ｍ２のガラス繊維を用いた不織布とを順に積層した。また、ポリエチレン樹脂層の他面側に第２網状割繊維不織布シート層として目付量７２ｇ／ｍ２のポリエチレン繊維直交積層不織布と、ポリエチレン樹脂発泡層として３０倍の体積になるまで発泡させ、厚さ２ｍｍのシート状にした発泡ポリエチレンとを順に積層した。そして、こうした層構成の積層体のポリエチレン樹脂層を軟化させ、軟化したポリエチレン樹脂が第１網状割繊維不織布シート層および第２網状割繊維不織布シート層をそれぞれ介して、ガラス不織布層およびポリエチレン樹脂発泡層までそれぞれ浸透するように、積層体全体を押圧して、本発明の実施例１の下地シートを得た。
【００３０】
（比較例１）
目付量１５０ｇ／ｍ２のポリエチレン層の一面側に目付量１００ｇ／ｍ２のガラス不織布層を、またポリエチレン層の他面側に３０倍体積に発泡させた厚さ２ｍｍの発泡ポリエチレン層をそれぞれ形成して互いに接合し、比較例１の下地シートを得た。
【００３１】
（比較例２）
極限粘度が０.６３のポリエチレンテレフタレートをスパンボンド法によって紡糸、冷却、延伸、開繊、捕集し、繊度２.２ｄｔｅｘの長繊維からなる目付量７０ｇ／ｍ２の不織ウェブを製造し、これをエンボスロールとフラットロールからなる熱圧着装置を用いて部分的に熱圧着し、厚さ０.４ｍｍの長繊維不織布を製造した。この長繊維不織布からなる不織布層と、引張強さ４４３Ｎ／５０ｍｍ、引裂強さ３４Ｎのポリエチレンスプリットヤーン織布からなる補強層と、厚さ１．００ｍｍの発泡ポリエチレンシート層とを用意し、各層間にポリエチレンフィルムを３０μｍの厚さになるように押し出し機より押し出し、各層を積層し、プレスロールを用いて汎用のサンドラミ法によって積層一体化して、比較例２の下地シートを得た。
【００３２】
上述した実施例１、２および比較例１、２のそれぞれの下地シートについて、引張強さ、伸び率、シートの層間接着状態、および防水層となるＦＲＰライニング層との接着状態を確認した。
こうした検証結果を表１に示す。
【００３３】
【表１】
2019142098.tif 000003
【００３４】
表１に示す検証結果によれば、引張強さは、実施例１、２および比較例２が、いずれも７００Ｎ／５０ｍｍ以上で、優れた引張強さを示したが、比較例１では引張強さが６００Ｎ／５０ｍｍ程度に留まった。伸び率は、実施例１が３０％、実施例２が２９％でいずれも優れた伸び特性を備えていたが、比較例１では１０％以下、比較例２では１６％と、いずれも実施例１、２よりも大きく劣っていた。下地シートと防水層との接着性では、実施例１、２および比較例１がいずれも良好であったのに対し、比較例２は層間剥離が生じており、剥離強度に課題があった。
【００３５】
以上の検証結果から、本発明の実施例１、２の下地シートは、引張強さ、伸び率、シートの層間接着状態、および防水層との接着状態の何れにおいても、優れた特性を備えていることが確認された。
【符号の説明】
【００３６】
１０…下地シート
１１…ポリエチレン樹脂層
１２…第１網状割繊維不織布シート層
１３…ガラス不織布層
１４…第２網状割繊維不織布シート層
１５…ポリエチレン樹脂発泡層
【図１】
2019142098.tif 000004
【図２】
2019142098.tif 000005